(57)【要約】    【課題】  水分を多く含む液体と固形物を２室に区画して包装し、その包装体を電子レンジで加熱することにより、２室に区画して包装された内容物を混合させて調理することができ、調理時に発生する蒸気を自動的に外部に排出することのできる電子レンジ加熱用包装袋を提供することである。    【解決手段】  内面に易剥離性熱接着性樹脂層が積層された積層フィルムを折り重ねて折目と対向する端縁に側端熱接着部を形成し折目と直交方向の両端縁に端縁熱接着部を形成するとともに折目と側端熱接着部間に折目と平行方向に隔壁熱接着部を形成することによりＡ、Ｂ２室に区画された長方形状の袋であって、熱接着部の幅が隔壁熱接着部≦側端熱接着部＜端縁熱接着部とされ、且つ両端縁熱接着部内端間の長さが折目と側端熱接着部内端間の長さより長くされた構成の電子レンジ加熱用包装袋である。【選択図】    図１
2005350066.tif 000002
【特許請求の範囲】
【請求項１】
内面に易剥離性熱接着性樹脂層が積層された積層フィルムを折り重ねて折目と対向する端縁に側端熱接着部を形成し折目と直交方向の両端縁に端縁熱接着部を形成するとともに折目と側端熱接着部間に折目と平行方向に隔壁熱接着部を形成することによりＡ、Ｂ２室に区画された長方形状の袋であって、熱接着部の幅が隔壁熱接着部≦側端熱接着部＜端縁熱接着部とされ、且つ両端縁熱接着部内端間の長さが折目と側端熱接着部内端間の長さより長くされた構成からなり、隔壁熱接着部と折目間のＡ室には水を多く含む液体を収納し隔壁熱接着部と側端熱接着部間のＢ室には固形物を収納するようにしたことを特徴とする電子レンジ加熱用包装袋。
【請求項２】
前記隔壁熱接着部が長手方向の中央部において折目側に突出する帯状とされていることを特徴とする請求項１記載の電子レンジ加熱用包装袋。
【請求項３】
前記側端熱接着部が長手方向の中央部が狭幅熱接着部とされていることを特徴とする請求項１または２記載の電子レンジ加熱用包装袋。
【請求項４】
前記側端熱接着部が長手方向の中央部において内方に突出する帯状とされていることを特徴とする請求項１または２記載の電子レンジ加熱用包装袋。
【請求項５】
前記側端熱接着部が、長手方向の中央部において内方に突出する突出熱接着部を有する形状とされ、突出熱接着部の内部に少なくとも一方の積層フィルムを貫通する切目が形成されていることを特徴とする請求項１または２記載の電子レンジ加熱用包装袋。
【請求項６】
前記隔壁熱接着部と前記側端熱接着部と前記端縁熱接着部の熱接着強度が１０〜３０Ｎ／１５ｍｍ巾とされていることを特徴とする請求項１〜５のいずれかに記載の電子レンジ加熱用包装袋。
【請求項７】
前記易剥離性熱接着性樹脂層が、ポリプロピレン系重合体からなる熱接着層を備えた共押出フィルムからなり、熱接着部を剥離する際の剥離挙動が熱接着層の内部凝集破壊により剥離が進行するものであることを特徴とする請求項１〜６のいずれかに記載の電子レンジ加熱用包装袋。
【発明の詳細な説明】
【技術分野】
【０００１】
本発明は、電子レンジで加熱すると内部で発生する蒸気の圧力により隔壁熱接着部が剥離して隔壁熱接着部にて２室に隔離して包装されている水を多く含む液体と固形物が混合され、更に加熱を続けると発生する蒸気の圧力により側端熱接着部を剥離させて蒸気を自動的に外部に排出させることができる、水を多く含む液体と固形物を混合して調理するための電子レンジ加熱用包装袋に関する。
【背景技術】
【０００２】
従来、２室に区画されて収納されている内容物を電子レンジで加熱することにより２室に区画されて収納されている内容物を混合することができる袋としては、耐熱、耐圧性フィルムまたはシートを折り重ねて、残りの３辺を融着して袋体を構成し、この袋体の一部を更に融着して小袋とし、袋体と外部との間に第１の弁体を形成すると共に、小袋と袋体との間に第２の弁体を形成し、第１の弁体の耐圧を第２の弁体の耐圧より高く設定した電子レンジ用包装袋（例えば、特許文献１参照）が知られている。しかしながら、上記の電子レンジ用包装袋においては、袋体と外部との間に第１の弁体を形成するとともに小袋と袋体との間に第２の弁体を形成しなければならない上に、第１の弁体の耐圧を第２の弁体の耐圧より高くなるようにする必要があり、弁体は塗布剤をプリントして形成しシール部を融着する際に同時に形成するのであるが、第１の弁体及び第２の弁体を第１の弁体の耐圧を第２の弁体の耐圧より高くなるように形成する工程がきわめて煩雑であり、電子レンジ用包装袋を作製する製造工程がきわめて困難であるという欠点を有している。
【特許文献１】特開平１１−１１５４５号公報
【発明の開示】
【発明が解決しようとする課題】
【０００３】
本発明の目的は、水を多く含む液体と固形物を区画して包装した包装体を、包装袋を開封することなくそのまま電子レンジで加熱することにより、水分を多く含む液状物が加熱されて発生する蒸気の圧力により隔壁熱接着部を剥離させて水分を多く含む液状物と固形状物を混合させて加熱調理することができるとともに、更に加熱を続けると発生する蒸気の圧力により側端熱接着部を剥離させて包装袋の内部の蒸気を自動的に外部に排出することのできる電子レンジ加熱用包装袋を提供することである。
【課題を解決するための手段】
【０００４】
内面に易剥離性熱接着性樹脂層が積層された積層フィルムを折り重ねて折目と対向する端縁に側端熱接着部を形成し折目と直交方向の両端縁に端縁熱接着部を形成するとともに折目と側端熱接着部間に折目と平行方向に隔壁熱接着部を形成することによりＡ、Ｂ２室に区画された長方形状の袋であって、熱接着部の幅が隔壁熱接着部≦側端熱接着部＜端縁熱接着部とされ、且つ両端縁熱接着部内端間の長さが折目と側端熱接着部内端間の長さより長くされた構成からなり、隔壁熱接着部と折目間のＡ室には水を多く含む液体を収納し隔壁熱接着部と側端熱接着部間のＢ室には固形物を収納するようにした電子レンジ加熱用包装袋である。
【０００５】
前記隔壁熱接着部が長手方向の中央部において折目側に突出する帯状とされている構成である。
【０００６】
前記側端熱接着部が長手方向の中央部が狭幅熱接着部とされている構成である。
【０００７】
前記側端熱接着部が長手方向の中央部において内方に突出する帯状とされている構成である。
【０００８】
前記側端熱接着部が長手方向の中央部において内方に突出する突出熱接着部を有する形状とされ突出熱接着部の中央部において少なくとも一方の積層フィルムを貫通する切目が形成されている構成である。
【０００９】
前記隔壁熱接着部と前記側端熱接着部と前記端縁熱接着部の熱接着強度が１０〜３０Ｎ／１５ｍｍ巾とされている構成である。
【００１０】
前記易剥離性熱接着性樹脂層が、ポリプロピレン系重合体からなる熱接着層を備えた共押出フィルムからなり、熱接着部を剥離する際の剥離挙動が熱接着層の内部凝集破壊により剥離が進行する構成である。
【発明の効果】
【００１１】
本発明の電子レンジ加熱用包装袋の場合、熱接着部の幅が隔壁熱接着部≦側端熱接着部＜端縁熱接着部とされ、且つ両端縁熱接着部内端間の長さが折目と側端熱接着部内端間の長さより長くされているので、区画されたＡ室に水を多く含む液体を収納しＢ室に固形物を収納して電子レンジで加熱すると、水を多く含む液体から発生する蒸気の圧力にてＡ室が膨れ、折目と対向する隔壁熱接着部の長手方向の中央部に最も大きい剥離応力がかかるため隔壁熱接着部が長手方向の中央部から剥離するので、２室に区画して包装されている内容物を混合させることができ、さらに加熱を続けると発生する蒸気の圧力により、折目と側端熱接着部内端間の長さより長くされている側端熱接着部の中央部に最も大きい剥離応力がかかるため側端熱接着部が剥離して包装袋の内部の蒸気を自動的に外部に排出させることができる。
【００１２】
請求項２にかかる発明では、区画されたＡ室に水を多く含む液体を収納しＢ室に固形物を収納して電子レンジで加熱すると、Ａ室にて発生した蒸気の圧力が隔壁熱接着部の折目側に突出した箇所に最も強くかかるので、隔壁熱接着部が長手方向の中央部から簡単に剥離してＡ室とＢ室を連通させ、水を多く含む液体と固形物を混合させることができる。
【００１３】
請求項３〜５にかかる発明では、隔壁熱接着部が剥離して２室に区画して包装されている内容物を混合させた後に、さらに加熱することにより、内部の蒸気の圧力が最も強くかかる側端熱接着部の長手方向の中央部の箇所から剥離して内部の蒸気を自動的に外部に排出させることができる。
【００１４】
請求項６にかかる発明では、包装袋に水を多く含む液体と固形物を区画して収納した状態で輸送及び取扱い中に隔壁熱接着部が剥離するのを防止することができる。
【００１５】
請求項７にかかる発明では、易剥離性熱接着性樹脂層の耐熱性が優れるので電子レンジでの加熱に耐えるとともに、熱接着層が内部凝集破壊により剥離が進行するため、内部で発生する蒸気の圧力により隔離熱接着部及び側端熱接着部を熱接着部の内端から外に向かって徐々に剥離させることができる。
【発明を実施するための最良の形態】
【００１６】
以下、図面を引用して本発明の実施の形態を説明する。
図１は本発明の第１実施形態を示す平面図、図２は図１におけるＩ−Ｉ線断面図、図３は本発明の第２実施形態を示す平面図、図４は図３におけるII−II線断面図、図５は本発明の第３実施形態を示す平面図、図６は図５における III−III 線断面図、図７は本発明の第４実施形態を示す平面図であり、２は折目、３，3'，3"，3"' は側端熱接着部、４，4'は隔壁熱接着部、５は端縁熱接着部、６は切欠、７は狭幅熱接着部、８は突出熱接着部、９は切目をそれぞれ表す。
【００１７】
本発明の電子レンジ加熱用包装袋の第１実施形態は図１、図２に示すとおりである。平面形状は、図１に示すように、内面が易剥離性熱接着性樹脂層とされた４角形状の積層フィルム10を折り重ね、折目２と対向する端縁に側端熱接着部３を形成し、折目と直交方向の両端縁に端縁熱接着部５を形成し、折目２と側端熱接着部３間の略中央部に折目２と平行方向に隔壁熱接着部４を形成して包装袋をＡ，Ｂ２室に区画し、対向する端縁熱接着部５の外端部に切欠６を形成し、熱接着部の幅を隔壁熱接着部４≦側端熱接着部３＜端縁熱接着部５とし、且つ両端縁熱接着部５内端間の長さが折目２と側端熱接着部３内端間の長さより長くした構成であり、隔壁熱接着部４と折目２と両端縁熱接着部５に囲まれたＡ室には水を多く含む液体を収納し、隔壁熱接着部４と側端熱接着部３と両端縁熱接着部５に囲まれたＢ室には固形物を収納するようにした包装袋である。
【００１８】
第１実施形態の隔壁熱接着部４と直交方向の断面図は、図２に示すように、内面が易剥離性熱接着性樹脂層とされた積層フィルム10を折目２にて折り重ね、積層フィルム10の易剥離性熱接着性樹脂層間を隔壁熱接着部４と側端熱接着部３にて熱接着されており、折目２と隔壁熱接着部４と両端縁熱接着部５に囲まれたＡ室には水を多く含む液体が収納され、側端熱接着部３と隔壁熱接着部４と両端縁熱接着部５に囲まれたＢ室には固形物が収納される。
【００１９】
本発明の第２実施形態は図３、図４に示すとおりである。平面形状は、図３に示すように、側端熱接着部3'が隔壁熱接着部４より広い幅とされ、側端熱接着部3'が長手方向の中央部において狭幅熱接着部７とされている点で異なる以外は、第１実施形態と基本的には同じ構成である。第２実施形態の場合、内部の蒸気の圧力により、側端熱接着部3'の狭幅熱接着部７の箇所から簡単に剥離するので、蒸気の外部への排出が容易となる。
【００２０】
本発明の第３実施形態は図５、図６に示すとおりである。平面形状は、図５に示すように、側端熱接着部3"が隔壁熱接着部４より広い幅とされ、側端熱接着部3"が長手方向の中央部において内方に突出する突出熱接着部８が形成されるとともに突出熱接着部８の内部に切目９が形成された構成とされている点で異なる以外は、第１実施形態と基本的には同じ構成である。第３実施形態の場合、内部の蒸気の圧力により、側端熱接着部3"の突出熱接着部８の内端側から剥離が始まり、剥離が切目９に達した時点で切目９から内部の蒸気を外部への排出させることができる。
【００２１】
本発明の第４実施形態の平面形状は、図７に示すように、狭巾の隔壁熱接着部4'が長手方向の中央部において折目２側に突出する帯状とされているとともに、広巾の側端熱接着部3"' も長手方向の中央部において内方に突出する帯状とされている構成となっている点で異なる以外は、第１実施形態と基本的には同じ構成である。第４実施形態の場合、内部の蒸気の圧力により隔壁熱接着部4'および側端熱接着部3"' の突出した箇所が剥離し易くなるものである。
【００２２】
なお、第１〜第４実施形態において、両端縁熱接着部内端５間の長さが折目と隔壁熱接着部の折目側の端縁間の長さの１．３倍以上とされている。そうすることにより、Ａ室が隔壁熱接着部を長辺とし両端縁熱接着部５を短辺とする矩形状となるので、Ａ室に水を多く含む液体を収納して電子レンジで加熱した際に、内部で発生する蒸気の圧力による剥離応力が隔壁熱接着部の長手方向の中央部にて最も大きくなり、隔壁熱接着部の長手方向の中央部から隔壁熱接着部を剥離させることができ、また、隔壁熱接着部が剥離してＡ室とＢ室が一体となった後においても側端熱接着部を長辺とし両端縁熱接着部を短辺とする矩形状となるので、内部で発生する蒸気の圧力による剥離応力が側端熱接着部の長手方向の中央部にて最も大きくなり、側端熱接着部の長手方向の中央部から側端熱接着部を剥離させることができる。
【００２３】
例えば、第１実施形態の電子レンジ加熱用包装袋のＡ室に水を収納し、Ｂ室に乾燥野菜を収納した包装体として、その包装体を電子レンジにて加熱すると、Ａ室に収納されている水が気化してＡ室が膨れＡ室内の水蒸気の圧力が強くなると、隔壁熱接着部４の長さが折目２と隔壁熱接着部４間の長さの１．３倍以上とされているため、長辺である隔壁熱接着部４の長手方向の中央部において隔壁熱接着部４の内端にかかる水蒸気による剥離応力が最大となり、隔壁熱接着部４の長手方向の中央部から隔壁熱接着部４が剥離してＡ室とＢ室が連通し、Ａ室に収納されている水とＢ室に収納されている乾燥野菜が混合し、水と乾燥野菜が混合した状態で加熱調理されるので、乾燥野菜を水で戻すことができる。
【００２４】
隔壁熱接着部４が剥離してＡ室に収納されている水とＢ室に収納されている乾燥野菜が混合した状態から更に加熱することにより、隔壁熱接着部４が剥離しＡ室とＢ室が連通した状態で両端縁熱接着部５内端間の長さが折目２と側端熱接着部３内端間の長さより長いため、長辺である側端熱接着部３の長手方向の中央部において蒸気の圧力による剥離応力が最も大きくなり、長手方向の中央部にて側端熱接着部３が剥離し、内部の蒸気を包装袋の外部に排出させることができるので、包装袋のＡ室に水を収納しＢ室に乾燥野菜を収納した状態で電子レンジで加熱することにより、包装袋が破裂することなく且つ内部に収納されている内容物が溢れだすことなく、自動的に乾燥野菜を水で戻すことができる。乾燥野菜を水で戻した後に切欠６の箇所から包装袋を引き裂いて内容物を取り出すことができる。
【００２５】
第２実施形態の場合は、内容物を収納した包装袋を電子レンジで加熱し、内部で発生する蒸気により隔壁熱接着部４が剥離してＡ室とＢ室が連通した後に、内部の蒸気の圧力による剥離応力が最も強くなる側端熱接着部3'の長手方向の中央部が狭幅熱接着部７とされているので、狭幅熱接着部７の内端から熱接着部が徐々に剥離して狭幅熱接着部７を貫通するので容易に包装袋内の蒸気を外部に排出させることができる。第３実施形態の場合は、内容物を収納した包装袋を加熱しＡ室とＢ室を連通させた後に、内部の蒸気の圧力による剥離応力が側端熱接着部３に形成されている突出熱接着部８の内端にて最も大きくなるため、突出熱接着部８が内端から剥離し、突出熱接着部８内に形成されている切目９から包装袋内の蒸気を外部に排出させることができる。第４実施形態の場合は、内容物を収納した包装袋を加熱することにより、内部の蒸気の圧力により隔壁熱接着部4'の突出した箇所が剥離し易いとともに側端熱接着部3"' の突出した箇所が剥離し易いので、隔壁熱接着部4'を剥離させてＡ室とＢ室を連通させ、次いで、側端熱接着部3"を剥離させて包装袋内の蒸気を外部に排出させるのが容易となる。
【００２６】
実施形態の電子レンジ加熱用包装袋に収納する内容物としては、特に限定されないが、調理前には別々に収納しておき食べる直前に混合すればおいしく食することができるものが好ましく、例えば、Ａ室に水，Ｂ室に乾燥野菜、Ａ室にソース，Ｂ室にハンバーグ、Ａ室にあんかけ，Ｂ室に魚等を収納することができる。
【００２７】
第１〜４実施形態において積層フィルム10の内面に積層する易剥離性熱接着性樹脂層は熱接着することにより密封することができるとともに熱接着部が電子レンジ加熱時に発生する蒸気により容易に剥離可能な熱接着性樹脂であり、例えば、ポリプロピレン系重合体からなる熱接着層を備えた共押出フィルムからなり、熱接着部を剥離する際の剥離挙動が熱接着層の内部凝集破壊により剥離が進行するものである。そのような易剥離性熱接着性樹脂層としては、例えば、特開２００１−２７７４４８号公報に記載されているような、少なくとも熱接着層となるＡ層とラミネート層となるＢ層からなる複合フィルムであり、Ａ層はプロピレン系共重合体に低密度ポリエチレン１０〜２５重量％と、エチレン−プロピレンゴムおよびエチレン−プロピレン−ブテン−１ゴムから選ばれた少なくとも１種を５〜１５重量％配合し、かつ、低密度ポリエチレンおよびゴムの総和は６０重量％以下であり、Ｂ層がプロピレン系共重合体である構成のもの、ないしは、特開２００４−４２４５０号公報に記載されているような、エチレン系重合体からなるラミネート層と、プロピレン重合体２０〜７０重量％，エチレン重合体２０〜６０重量％，エチレン・α，β−不飽和カルボン酸共重合体５〜４０重量％からなるポリオレフィン組成物からなる熱接着層を備えた共押出フィルムが使用できる。上記の共押出フィルムにおいて、熱接着層／ラミネート層の厚さの比が１／３〜１／１０が好ましく、熱接着層の比が大きすぎると透明性の悪化や糸引きが起こりやすくなり、小さすぎると熱接着強度が強くなりすぎる場合がある。易剥離性熱接着性樹脂層の具体例としては、例えば、ＣＭＰＳ０１３Ｃ（東セロ株式会社）、トレフアンＣＦ９５０１Ｈ（東レ合成株式会社）等である。
【００２８】
積層フィルム10を易剥離性熱接着性樹脂層間の熱接着した時の接着強度としては、１０〜３０Ｎ／１５ｍｍ巾とするのが好ましく、その場合、１００℃環境下での剥離強度は０．５〜８Ｎ／１５ｍｍ巾となる。上記の熱接着強度とすることにより、易剥離性熱接着部により区画されたＡ室及びＢ室に収納されている内容物が包装体の輸送、取扱い、保管中に易剥離性熱接着部が剥離してしまうことがなく、且つＡ室及びＢ室に区画されて内容物が収納された包装体を電子レンジで加熱した際に、Ａ室に収納される水分を多く含む液体から発生する蒸気の圧力により確実に隔離熱接着部を剥離させてＡ室とＢ室に区画されて収納されている内容物を確実に混合させることができるとともに、内容物を混合させ加熱調理した後に側端熱接着部を剥離させて包装袋内の蒸気を自動的に外部に排出させることができる。
【００２９】
積層フィルム10としては、基材層と易剥離性熱接着性樹脂層（ＥＰ）からなる構成、基材層と中間層と易剥離性熱接着性樹脂層（ＥＰ）からなる構成のものが使用される。基材層としては、２軸延伸ポリエチレンテレフタレート（ＰＥＴ）、金属酸化物蒸着２軸延伸ポリエチレンテレフタレート（ＶＭＰＥＴ）、２軸延伸ナイロン（ＯＮ）等が使用され、中間層としては、ＶＭＰＥＴ、エチレン−ビニルアルコール共重合体（ＥＶＯＨ）等が使用される。積層フィルムの構成としては、例えば、ＰＥＴ／ＥＰ、ＯＮ／ＥＰ、ＶＭＰＥＴ／ＥＰ、ＰＥＴ／ＶＭＰＥＴ／ＥＰ、ＯＮ／ＶＭＰＥＴ／ＥＰ等である。
【図面の簡単な説明】
【００３０】
【図１】本発明の第１実施形態を示す平面図。
【図２】図１におけるＩ−Ｉ線断面図。
【図３】本発明の第２実施形態を示す平面図。
【図４】図３におけるII−II線断面図。
【図５】本発明の第３実施形態を示す平面図。
【図６】図５における III−III 線断面図。
【図７】本発明の第４実施形態を示す平面図。
【符号の説明】
【００３１】
２  折目
３，3'，3"，3"'   熱接着部
４，4'  隔壁熱接着部
５  端縁熱接着部
６  切欠
７  狭幅熱接着部
８  突出熱接着部
９  切目
10  積層フィルム
【図１】
2005350066.tif 000003
【図２】
2005350066.tif 000004
【図３】
2005350066.tif 000005
【図４】
2005350066.tif 000006
【図５】
2005350066.tif 000007
【図６】
2005350066.tif 000008
【図７】
2005350066.tif 000009